УЛАВЛИВАЮЩИЙ NOx МАТЕРИАЛ НОСИТЕЛЯ КАТАЛИЗАТОРА С УЛУЧШЕННОЙ СТАБИЛЬНОСТЬЮ ПРОТИВ ОБРАЗОВАНИЯ BaAl2O4

1. Способ получения материала носителя, включающий следующие стадии:
i) получение первой суспензии, содержащей предшественник гомогенного смешанного оксида Mg/Al;
ii) сушку первой суспензии;
iii) кальцинирование предшественника смешанного оксида Mg/Al с получением кальцинированного смешанного оксида Mg/Al;
iv) ресуспендирование кальцинированного смешанного оксида Mg/Al с получением второй суспензии, содержащей смешанный оксид Mg/Al;
v) легирование ресуспендированного кальцинированного смешанного оксида Mg/Al предшественником, содержащим предшественник оксида марганца, с получением смешанного оксида Mg/Al, легированного по меньшей мере марганцем;
vi) сушку второй суспензии; и
vii) кальцинирование смешанного оксида Mg/Al, легированного по меньшей мере марганцем, с получением легированного смешанного оксида Mg/Al.
2. Способ по п. 1, отличающийся тем, что он включает дополнительную стадию объединения в первой суспензии предшественника гомогенного смешанного оксида Mg/Al с предшественником оксида на основе церия.
3. Способ по п. 1 или 2, отличающийся тем, что он включает дополнительную стадию объединения первой суспензии, содержащей предшественник гомогенного смешанного оксида Mg/Al, с предшественником оксида на основе церия и предшественником редкоземельного оксида (отличающегося от церия).
4. Способ по п. 3, отличающийся тем, что предшественник редкоземельного оксида содержит оксид лантана, или оксид празеодимия, или оксид неодимия, или оксид иттрия, или их смеси.
5. Способ по п. 1, отличающийся тем, что количество оксида магния, в пересчете на MgO, в предшественнике гомогенного смешанного оксида Mg/Al лежит в диапазоне от 1 масс. % до 40 масс. %, предпочтительно - в диапазоне от 10 масс. % до 30 масс. %, во всех случаях - в пересчете на легированный смешанный оксид Mg/Al.
6. Способ по п. 1, отличающийся тем, что суспензионной средой первой и второй суспензий является вода.
7. Способ по любому из пп. 2-4, отличающийся тем, что предшественник оксида на основе церия и/или предшественник редкоземельного оксида (отличающегося от церия) выбран из одного или более представителей группы, включающей ацетатные соли, нитратные соли, гидратированные оксиды, гидроксиды, оксигидраты и карбонаты.
8. Способ по п. 1, отличающийся тем, что предшественник, содержащий предшественник оксида марганца из стадии v), состоит исключительно из предшественника оксида марганца.
2
9. Способ по п. 1 или 8, отличающийся тем, что количество предшественника оксида марганца, добавленное к ресуспендированному смешанному оксиду Mg/Al, лежит в диапазоне от 5 масс. % до 20 масс. %, в пересчете на MnO, относительно легированного смешанного оксида Mg/Al.
10. Способ по п. 1, отличающийся тем, что предшественник из стадии v), содержащий предшественник оксида марганца, содержит смесь предшественника оксида марганца и предшественник оксида церия.
11. Способ по п. 1 или 10, отличающийся тем, что предшественник редкоземельного оксида (отличающегося от церия) добавляют ко второй суспензии совместно с предшественником оксида марганца и предшественником оксида церия.
12. Способ по п. 1, отличающийся тем, что на стадии v) предшественник оксида на основе церия и/или предшественник редкоземельного оксида (отличающегося от церия) добавляют одновременно с предшественником оксида марганца.
13. Способ по п. 1, отличающийся тем, что сушка первой суспензии и/или второй суспензии включает распылительную сушку.
14. Материал носителя, полученный способом по любому из пп 1-13.
2
4
15. Материал носителя по п. 14, отличающийся тем, что он не содержит BaAlO после термического старения при 850°С в течение 4 часов.